(57)【要約】方法は、基材が、アンダープラットフォームまたは気体経路でない領域を有する、タービンディスク、タービンシールなどの超合金基材を提供すること、および、基材の少なくとも一部分の上に配置された、主としてガンマプライムのニッケルアルミナイド金属間物製の延性の耐食性耐酸化性コーティングを提供することを含む。コーティングは、約１５から約３０原子％のアルミニウム、約２０原子％までのクロム、適宜、約３０原子％までの少なくとも１つの白金族金属、適宜、約４原子％までの少なくとも１つの反応性元素、および適宜、約１５原子％までの少なくとも１つの強化元素を含み、残部が本質的に、ニッケル、またはニッケルと、コバルト、鉄、もしくはコバルトおよび鉄のうちの少なくとも１つとである。コーティング前駆物質組成物は、１つまたは複数の白金族金属による適宜のめっきの前または後に基材に付着されてもよい。【選択図】図２
2012532249.tif 000002
【特許請求の範囲】
【請求項１】
アンダープラットフォームまたは気体経路でない領域を有する、タービンディスク、タービンシール、タービンブレード、タービンノズル、タービンシュラウド、またはタービンフレームもしくはケースからなる群から選択される、少なくとも１つの部材を備える、超合金を含む基材を提供すること、および
主にガンマプライムニッケルアルミナイド金属間物製であり、約１５から約３０原子％のアルミニウム、約２０原子％までのクロム、適宜、白金、ルテニウム、ロジウム、パラジウム、オスミウム、またはイリジウムから選択される約３０原子％までの少なくとも１つの白金族金属、適宜、ジルコニウム、ハフニウム、イットリウム、シリコン、またはランタン、およびそれらの混合物から選択される約４原子％までの少なくとも１つの反応性元素、ならびに適宜、タンタル、タングステン、モリブデン、またはレニウム、およびそれらの混合物から選択される約１５原子％までの少なくとも１つの強化元素を含み、残部が本質的にニッケル、またはニッケルと、コバルト、鉄、もしくはコバルトおよび鉄のうちの少なくとも１つとである、前記基材の少なくとも一部分の上に配置された延性の耐食性耐酸化性コーティングを提供すること
を含む方法。
【請求項２】
前記コーティングが、約３０原子％までの量の前記少なくとも１つの白金族金属を含み、かつ前記基材の少なくとも前記一部分に配置された前記延性の耐食性コーティングを提供することが、
前記基材の少なくとも前記一部分の上に十分な量の前記少なくとも１つの白金族金属を提供すること、
その後、コーティング前駆物質組成物を前記白金族金属上に付着させるのに適切な技術を使用すること、および
適宜、その後、前記コーティング前駆物質組成物、および前記少なくとも１つの白金族金属から前記コーティングを形成するために、前記基材を適切な熱処理にかけることを含み、
前記コーティング前駆物質組成物が、十分な量のアルミニウム、クロム、ハフニウムを含み、残部がニッケルであり、その結果、約１５から約３０原子％の量のアルミニウム、約２０原子％までの量のクロム、約３０原子％までの量の白金、約３原子％までの量のハフニウムを含み、残部がニッケルであるコーティングが得られる、請求項１記載の方法。
【請求項３】
前記適切な技術が、化学気相堆積（ＣＶＤ）、物理気相堆積（ＰＶＤ）、めっき、熱溶射、または拡散プロセスから選択される少なくとも１つの技術である、請求項２記載の方法。
【請求項４】
前記コーティングされた基材を適切な熱処理にかけること
をさらに含む、請求項３記載の方法。
【請求項５】
前記熱処理が、約２０００°Ｆ（約１０９３℃）で相互拡散させることを含む、請求項４記載の方法。
【請求項６】
前記コーティングが、約３０原子％までの量の前記少なくとも１つの白金族金属を含み、かつ前記基材の少なくとも前記一部分の上に配置された前記延性の耐食性コーティングを提供することが、
コーティング前駆物質組成物を前記基材の少なくとも前記一部分の上に付着させるのに適切な技術を使用すること、
その後、前記コーティング前駆物質組成物上に十分な量の前記少なくとも１つの白金族金属を提供すること、および、
適宜、その後、前記コーティング前駆物質組成物、および前記少なくとも１つの白金族金属から前記コーティングを形成するために、前記基材を適切な熱処理にかけることを含み、
前記コーティング前駆物質組成物が、十分な量のアルミニウム、クロム、ハフニウムを含み、残部がニッケルであり、その結果、約１５から約３０原子％の量のアルミニウム、約２０原子％までの量のクロム、約３０原子％までの量の白金、約３原子％までの量のハフニウムを含み、残部がニッケルであるコーティングが得られる、請求項１記載の方法。
【請求項７】
前記適切な技術が、化学気相堆積（ＣＶＤ）、物理気相堆積（ＰＶＤ）、めっき、熱溶射、または拡散プロセスから選択される少なくとも１つの技術である、請求項６記載の方法。
【請求項８】
前記基材の少なくとも前記一部分の上に配置された前記延性の耐食性コーティングを提供することが、
物理気相堆積技術を使用して、前記基材の少なくとも前記一部分の上に、十分な量のアルミニウム、クロム、ハフニウムを含み、残部がニッケルであるコーティング前駆物質組成物を提供すること、および
めっき技術によって前記少なくとも１つの白金族金属を提供し、その結果、約１５から約３０原子％の量のアルミニウム、約２０原子％までの量のクロム、約３０原子％までの量の白金、約３原子％までの量のハフニウムを含み、残部がニッケルであるコーティングが得られることを含む、請求項７記載の方法。
【請求項９】
前記コーティングされた基材を適切な熱処理にかけることをさらに含む請求項８記載の方法。
【請求項１０】
前記熱処理が、約２０００°Ｆ（約１０９３℃）で相互拡散させることを含む、請求項９記載の方法。
【請求項１１】
基材を提供することが、アンダープラットフォーム領域を有するタービンブレードを提供することを含み、かつ前記基材の前記少なくとも一部分が、前記アンダープラットフォーム領域を含む、請求項１記載の方法。
【請求項１２】
基材を提供することが、前記気体経路でない領域を含むタービンディスクを提供することを含む、請求項１記載の方法。
【請求項１３】
基材を提供することが、使用中であった、少なくとも１つの選択されたタービン部材構成部品を提供することを含む、請求項１記載の方法。
【請求項１４】
延性の耐食性耐酸化性コーティングを提供することが、前記コーティングを形成するために複数の組成勾配層を提供することを含む、請求項１記載の方法。
【発明の詳細な説明】
【技術分野】
【０００１】
本発明は一般に、ガスタービンエンジンの構成部品用の耐環境コーティングに関し、より詳細には、タービン構成部品の気体経路でない領域上の良好な粘着性、耐歪性、および耐食性を有する延性コーティングを提供するための方法に関する。
【背景技術】
【０００２】
ブレードのアンダープラットフォーム領域、および他の高温で動作する部品の気体経路でない側は、気体経路内のエーロフォイルなどの構成部品の温度よりもかなり低い温度で腐食性の環境の影響を受ける（１７００°Ｆ，９２７℃未満）。この動作環境は、超合金基材によってもたらされる腐食保護を超える腐食保護を必要とする。腐食保護は、アルミナイドなどの耐環境コーティングによって一般に行われる。
【０００３】
タービンディスク腐食は、１）還元剤と、金属硫酸塩またはその他の金属硫黄酸化物を含有する固体粒子とがディスク上に堆積すること、および２）堆積した粒子が、高温でディスクの合金と反応して、空気不透過性の溶融した固体粒子によって被覆された還元金属硫化物を形成することに起因することが、公知である。
【０００４】
耐環境コーティングは、耐食性を改善することができるが、部品の機械的な特性性能の問題を引き起こす可能性がある。たとえば、アルミナイドコーティングは、それらの延性脆性遷移温度（約１６００°Ｆ，８７１℃）を下回る温度では、延性が低くなる。この延性の不足により、基材金属と比較して、早い疲労亀裂が始まる。したがって、より高い動作温度を受ける構成部品または構成部品の領域上で使用することができるコーティングは、一般に気体経路に直接露出されないタービンブレードシャンクまたはディスク上で使用するのに適さない可能性がある。
【０００５】
腐食保護のための他の手法は、積層塗料を使用することを含む。公知の積層塗料は、グリットブラスト表面への機械的な粘着に依拠すると考えられる。しかし、このような積層塗料は、エンジンの熱遷移状態中の高い界面ひずみにより、エンジン動作中に破砕しやすいことを示している。
【０００６】
耐食性の改善に対する別の提案されている解決法は、米国特許第６，５６５，９３１号に教示されているような白金ベースのコーティングである。開示されているコーティングは、基材の超合金に似たガンマ／ガンマ’構造を形成している。しかし、コーティングの評価によって、腐食保護が不十分であることが明らかになった。
【０００７】
米国特許第６，２８３，７１５号で教示されているような気相クロマイドコーティングの適用は、効果のないマスキング手順や、内部またはエーロフォイルのコーティングとの不適合性のため、ダブテイル対合表面の問題を引き起こすことがある。
【０００８】
米国特許第７，３６４，８０１号は、主として、好ましくはガンマ−Ｎｉマトリクス、ガンマ−Ｃｏマトリクス、またはニッケルとコバルトとの混合物の固溶体相である耐環境コーティングを開示している。教示によると、このコーティングには、耐食性および耐酸化性を強化するために、約４〜８重量パーセントの範囲のアルミニウムが添加されていてもよい。
【先行技術文献】
【特許文献】
【０００９】
【特許文献１】欧州特許第１７６７６６６号
【発明の概要】
【発明が解決しようとする課題】
【００１０】
したがって、腐食保護を与え、十分な延性を与え、構成部品上の他のコーティングに適合可能であり、かつ／または局所的に適用することが可能であるコーティングおよびコーティングプロセスを提供することが望ましい。
【課題を解決するための手段】
【００１１】
上述の１つまたは複数の必要性は、基材の少なくとも気体経路でない領域上に配置された、延性の耐食耐酸化性コーティングを提供するための方法を対象とする例示的な実施形態によって満たされ得る。この領域はタービンブレードのアンダープラットフォーム領域とすることができる。超合金基材は、アンダープラットフォームまたは気体経路でない領域を有する、タービンディスク、タービンシールまたはタービンブレード、タービンノズル、タービンシュラウド、またはタービンケースおよびフレームを備える。延性コーティングは主に、ガンマプライムニッケルアルミナイド金属間物製である。堆積するとき、コーティングは、約１５から約３０原子％のアルミニウム、約２０原子％までのクロム、適宜、白金、ルテニウム、ロジウム、パラジウム、オスミウム、およびイリジウムから選択される約３０原子％までの白金族金属、適宜、ジルコニウム、ハフニウム、イットリウム、シリコン、ランタン、およびそれらの混合物から選択される約４原子％までの少なくとも１つの反応性元素、ならびに適宜、タンタル、タングステン、モリブデン、レニウム、およびそれらの混合物から選択される約１５原子％までの少なくとも１つの強化元素を含み、残部が本質的に、ニッケル、またはニッケルと、コバルト、鉄、もしくはコバルトおよび鉄のうちの少なくとも１つとである。
【００１２】
本発明としてみなされる主題が、本明細書の結論部分で特に指摘され、明瞭に請求される。しかし、本発明は、添付の図面をとともに以下の説明を参照して、最も良く理解されるであろう。
【図面の簡単な説明】
【００１３】
【図１】ガスタービンエンジンのタービンセクションの一部分の一実施形態の概略図である。
【図２】ロータ構成部品上に堆積された保護コーティングの一実施形態の概略図である。
【発明を実施するための形態】
【００１４】
様々な図面の全体を通じて、同一の参照符号は同一の要素を表す図面を参照すると、図１は、ガスタービンエンジンのタービンセクション１０の一部分を表す。図示されている部分は、タービンブレード１４がその上で軸の周りを回転し、したがってタービンセクション１０の回転構成部品である、２枚のディスク１２を含む。タービンセクション１０の回転しない（静止）構成部品は図１には示されていないが、ブレード１４の先端に近接してディスク１２を取り囲むシュラウドと、ブレード１４を通して燃焼気体の流れを配向するベーンを備えるディスク１２の間に配置されたノズルアセンブリとを備えることが理解される。シール要素２０が、ディスク１２に組み付けられて図示されており、静止構成部品の表面と協働して、タービンセクション１０の回転構成部品と静止構成部品の間の二次流損失を低減させるシールを形成する。ガスタービンエンジンおよびその他のターボ機械で一般にみられるように、ブレード１４（およびベーン）は、等軸晶、一方向凝固（ＤＳ）、または単結晶（ＳＸ）超合金で形成される一方、ディスク１２およびシール要素２０は、望ましい粒状組織および機械的な特性を達成するために、注意深く制御された鍛造、熱処理、および表面処理を受けた多結晶超合金で一般に形成される。
【００１５】
ブレード１４は、作動中に高温の燃焼気体の流れが当たるエーロフォイル２２と、下向きに延びるシャンク２４と、ガスタービンブレード１４をガスタービンディスク１２に取り付けるダブテイル２６の形態のアタッチメントとを備える。プラットフォーム２８が、エーロフォイル２２とシャンク２４およびダブテイル２６との間の位置に、横方向外向きに延びている。プラットフォーム２８の下方に配置されたブレード１４の部分を、本明細書でまとめて「アンダープラットフォーム領域」３４と称する。
【００１６】
図２は、基材４６の表面領域４４上に堆積された、耐酸化性および耐食性の耐環境コーティング４２を有する被覆物４０の一部分を概略的に表している。これは、図１のディスク１２、シール要素２０のいずれかの部分であっても、および／またはアンダープラットフォーム領域３４のいずれかの部分であってもよい。他の例示的な被覆物は、一般に気体経路でない領域を有する、タービンブレード、ノズル、タービンシュラウド、タービンフレームまたはケースを含む。
【００１７】
一例として、使用することができる１つのニッケルベースの超合金は、Ｒｅｎｅ‘８８ＤＴとして当技術分野において公知であるがそれに限定されない。これは、重量で、約１３％のコバルト、約１６％のクロム、約４％のモリブデン、約３．７％のチタン、約２．１％のアルミニウム、約４％のタングステン、約０．７０％のニオブ、約０．０１５％のホウ素、約０．０３％のジルコニウム、および約０．０３％の炭素、残部のニッケルおよび少量の不純物という、公称組成を有する。
【００１８】
タービンを通って流れる高温の気体から下にある領域を保護するコーティング４２を、エーロフォイル１２およびプラットフォーム１４に提供することが、当技術分野では公知である。また、気体流の経路内でない区域は、特にアンダープラットフォーム領域およびタービンディスク内で、耐食性のために耐環境保護コーティングが必要であることが判明している。
【００１９】
本明細書で開示されている例示的な実施形態は、超合金基材のための耐環境保護コーティングを提供する。例示的なコーティングは、周期的な熱環境に耐えるために特に適している。例示的な実施形態は、亀裂形成を最小にし、したがって構成部品の不具合を最小にするように、十分な強度および延性を呈している。本明細書で開示されている例示的な実施形態は、直接的には気体流の経路内にない基材上、または基材の部分上のコーティングとして特に適している。このように、コーティングは、たとえば、タービンブレードのエーロフォイル部分が受ける温度よりも一般に低い温度で使用されるのに適している。
【００２０】
本明細書で開示されている例示的なコーティングは、そうでない場合、脆性のコーティング亀裂の伝播によって疲労破壊が結果として生じるコーティングの亀裂形成を最小にするように、十分な耐歪性能力（すなわち、引張延性）を呈する。本明細書で開示されている例示的な実施形態は、耐食性のための保護酸化物をさらに形成する。
【００２１】
本明細書で開示されている例示的な実施形態は、約７５原子％のＮｉおよび２５原子％のＡｌ（Ｎｉ３Ａｌ）を含むベースとなる組成から派生した、修正された組成として考えられてもよい。ここで、アルミニウムは、コーティングが、主としてガンマプライム（ガンマ’）相として提供されることができるような量で存在する。「主としてガンマプライムの」とは、コーティングの７５体積％超が、ガンマプライム相であることを意味する。ある実施形態では、ガンマ相が、約２５体積％までの量で存在することができる。本明細書で開示されている例示的な実施形態は、コーティングがベータ相内で主としてガンマ’である、および／または不連続であるようなレベルでアルミニウムを含むことができる。
【００２２】
本明細書で開示されている例示的な実施形態は、腐食を改善するために、約２０原子％までの量のクロムをさらに含むことができる。コーティングとして使用するための例示的な組成は、約７５原子％（ニッケルおよびクロム）を含む。ここで、クロムは、約１８原子％まで存在し、約２５原子％までのアルミニウムまたは（アルミニウムにハフニウムを加えたもの）が存在する。
【００２３】
本明細書で開示されている例示的な実施形態は、耐環境性および／または強度の強化のためのさらなる元素を含むことができる。たとえば、ジルコニウム（Ｚｒ）、ハフニウム（Ｈｆ）、イットリウム（Ｙ）、シリコン（Ｓｉ）、ランタン（Ｌａ）などのさらなる元素が、単独で、または組み合わせて、ベースとなる組成のアルミニウムの全部または一部を置き換えてもよい。また、例示的な実施形態は、タンタル（Ｔａ）、タングステン（Ｗ）、モリブデン（Ｍｏ）およびレニウム（Ｒｅ）などの強化元素を、単独で、または組み合わせて含んでもよい。コーティングとして使用するための例示的な組成は、約７５原子％のニッケル、約２５原子％（アルミニウムにハフニウムを加えたもの）を含む。他の例示的なコーティングは、少なくとも６原子％であり、約２５原子％以下のアルミニウムを含む。
【００２４】
本明細書で開示されている例示的な実施形態は、適宜、ベースとなる組成内のニッケルに置き換わるものとして、Ｐｔまたはその他の白金族金属を含んでもよい。本明細書で使用するとき、「白金族金属」とは、白金、ルテニウム、ロジウム、パラジウム、オスミウムまたはイリジウムを称する。例示的な実施形態は、Ｎｉ−Ａｌ−Ｐｔ−Ｈｆ−Ｃｒガンマプライムコーティングを含む。
【００２５】
さらに、例示的な実施形態では、本明細書で提供されるコーティングのいずれかの中のニッケルの全部または一部が、単独で、または組み合わせてＣｏおよびＦｅで置き換えられてもよい。
【００２６】
開示されているコーティング組成物は、化学気相堆積（ＣＶＤ）、物理気相堆積（ＰＶＤ）、（たとえば、イオンプラズマ／陰極アーク）、めっき、熱溶射、拡散プロセス、またはいずれかの適切な技術によって、基材の適切な領域に付着されてもよい。例示的な実施形態は、前駆物質組成物によってコーティングする前または後に白金（または１つもしくは複数の白金族金属）が耐環境コーティングに導入されるように、適宜の白金または白金族金属めっきを含むことができる。「前駆物質組成物」とは、使用される場合に（１つまたは複数の）白金族金属とともに基材上で所望のコーティングを形成する、事前に選択された組成物を称する。
【００２７】
例示的な実施形態は、単一の均質な層として付着または堆積されるコーティングを含んでもよい。別法として、例示的なコーティングが、個別の層で付着または堆積されてもよい。個別の層で付着または堆積されたコーティングは、当業者なら理解できるように、層を拡散させるために熱処理をも必要とすることがある。適宜、例示的なコーティングは、組成勾配を有する層を含んでもよい。他の例示的な実施形態では、コーティングしようとする部品または構成部品が、腐食を受けやすい部分のみに制限してコーティングするように、十分にマスキングされてもよい。他の例示的な実施形態では、部品または構成部品が、所望の結果に応じて、コーティングする前または後に、ショットピーニングなどの機械的な処理をされてもよい。
【００２８】
例示的な実施形態は、約１５から約３０原子％のアルミニウム、約２０原子％までのクロム、適宜、白金、ルテニウム、ロジウム、パラジウム、オスミウム、またはイリジウムから選択される約３０原子％までの白金族金属、適宜、ジルコニウム、ハフニウム、イットリウム、シリコン、またはランタン、およびそれらの混合物から選択される約４原子％までの少なくとも１つの反応性元素、ならびに適宜、タンタル、タングステン、モリブデン、またはレニウム、およびそれらの混合物から選択される約１５原子％までの少なくとも１つの強化元素を含み、残部が本質的に、ニッケル、またはニッケルと、コバルト、鉄、もしくはコバルトおよび鉄のうちの少なくとも１つとである、主にガンマプライムのニッケルアルミナイド金属間物コーティングを対象とする。
【００２９】
例示的な実施形態では、金属間物コーティングは、約１６〜２５原子％のアルミニウム、約３〜１１原子％のクロム、約６原子％までの少なくとも１つの白金族金属、約３原子％までのハフニウムから本質的になり、残部が本質的にニッケルである。
【００３０】
例示的な実施形態では、金属間物コーティングは、約１７〜２１原子％のアルミニウム、約４〜１２原子％のクロム、約３〜１０原子％の選択された（１つまたは複数の）白金族金属、約４原子％までの選択された（１つまたは複数の）反応性元素、約１５原子％までの選択された（１つまたは複数の）強化元素を含み、残部が本質的にニッケルである。
【００３１】
例示的な実施形態では、金属間物コーティングは、約１７〜２１原子％のアルミニウム、約４〜１２原子％のクロム、約４原子％までの選択された（１つまたは複数の）反応性元素、約１５原子％までの選択された（１つまたは複数の）強化元素、実質上０原子％の（１つまたは複数の）白金族金属を含み、残部が本質的にニッケルである。
【００３２】
例示的な実施形態では、金属間物コーティングは、約１５〜３０原子％のアルミニウム、約３〜１１原子％のクロム、約６原子％までの量の白金、約３原子％までの量のハフニウムを含み、残部が本質的にニッケルである。
【００３３】
例示的な実施形態は、被覆物を含む。特に、熱サイクル用に適合された被覆物が、本明細書で開示されているコーティングの恩恵を受けることができる。気体経路に直接露出されないコーティングされる基材または基材の部分は、本明細書で開示されている延性コーティングによって十分に保護され得る。また、本明細書で開示されている実施形態は、構成部品の他の区域で使用されるコーティングにも適合可能でもあり、局所的な適用が可能でもある。
【実施例】
【００３４】
公称Ｎｉ−２０Ａｌ−３Ｃｒ−７Ｐｔ−０．６Ｈｆである主としてガンマプライムのコーティングが、６００℃未満の温度でのイオンプラズマ堆積（陰極アーク）によって、約１．０〜１．５ミル（約２５．４〜３８．１ミクロン）の厚さでＲｅｎｅ’８８ＤＴ基材のフラットパネルサンプル上に製造された。例示的なサンプルは、７回の腐食試験サイクルを受けた。サンプルは解析用に裁断された。サンプルの解析により、腐食はコーティングのみに限定されることが実証された。
【００３５】
Ｎｉ−Ａｌ−Ｃｒ−Ｐｔ−Ｈｆコーティングが、Ｎｉ−Ａｌ−Ｃｒ−Ｈｆのイオンプラズマ堆積（陰極アーク）の後に白金めっきし、適宜２０００°Ｆ（約１０９３℃）で、熱処理して相互拡散させることによって、製造された。
【００３６】
Ｎｉ（１６〜２５原子％）−Ａｌ（３〜１１原子％）−Ｃｒ（６原子％）−Ｐｔ−Ｈｆコーティングが、実証された。
【００３７】
ある例示的な実施形態では、基材の選択された部分をめっきし、その後、めっき上に前駆物質コーティング組成物を付着させることにより、白金、および／または白金族金属を提供することによって形成されたコーティングを含む。適切な熱処理が、拡散のために使用されてコーティングを形成してもよい。ある例示的な実施形態では、物理気相堆積などの適切な堆積技術が、前駆物質コーティング組成物を付着させるために使用される。
【００３８】
本明細書で開示されている他のある実施形態は、適切な基材上に前駆物質コーティング組成物を付着させ、その後、前駆物質コーティング組成物を覆って白金および／または別の白金族金属を提供することによって形成されたコーティングを含む。適切な熱処理が、コーティングを形成するために使用されてもよい。
【００３９】
他のある実施形態は、少なくとも基材の事前に選択された部分上に配置された、本明細書で開示されているコーティングのいずれかを有する被覆物を含む。
【００４０】
例示的なコーティングは、約５から約１００ミクロンの厚さを備えてもよい。他の例示的なコーティングは、約１０から約５０ミクロンの厚さを備えてもよい。さらに他の例示的なコーティングは、約２５から約４０ミクロンの厚さを備えてもよい。
【００４１】
本明細書で開示されている例示的なコーティングは、使用中の部品および構成部品のための補修プロセスで使用され得ることが考えられている。例示的な補修方法は、前に使用がされていて、その上に補修の必要がある耐環境コーティングを有する構成部品を提供すること、コーティングの少なくとも一部分を剥離すること、および本明細書で説明したような例示的なコーティングを提供することを含む。
【００４２】
白金またはその他の１つまたは複数の白金族金属で修正された、主としてガンマ’のコーティング組成物が、ベータニッケルアルミナイド相を連続的に形成することを回避し、耐環境性を改善することによって、白金のみのコーティングと同様の延性を提供すると予想される。クロムレベルの増加によって腐食に対する利点が追加される。また、開示されているコーティングによって、腐食が起こらない領域のクロマイドや白金のみのコーティングと比較して、酸化保護が増加する。
【００４３】
本明細書で開示されている例示的なコーティングは、それらの間での金属結合のため基材への良好な粘着性を有する。例示的なコーティングは、良好な耐歪性を呈する。本明細書で開示されている例示的な実施形態は、耐食性を提供する。このようにして、本明細書で開示されている主にガンマプライム（ガンマ’）のコーティングは、特に気体経路の極端な温度を受けないタービン構成部品または領域に対して、良好な粘着性、耐歪性および腐食能力を提供する。
【００４４】
本書は、本発明を開示するために、および当業者が本発明を作製し使用することを可能にするために、最良の形態を含む例を使用している。本発明の特許性のある範囲は、特許請求の範囲によって定義され、当業者に思い付く他の例を含んでもよい。他のこのような例は、特許請求の範囲の文面とは異ならない構造的な要素を有する場合、または特許請求の範囲の文面とは実質的に異ならない均等な構造的な要素を含む場合、特許請求の範囲内にあるものとする。
【符号の説明】
【００４５】
１０  タービンセクション
１２  ディスク
１４  タービンブレード
２０  シール要素
２２  エーロフォイル
２４  シャンク
２６  ダブテイル
２８  プラットフォーム
３４  アンダープラットフォーム領域
４０  被覆物
４２  コーティング
４４  表面領域
４６  基材
【図１】
2012532249.tif 000003
【図２】
2012532249.tif 000004
【国際調査報告】
2012532249.tif 000005
2012532249.tif 000006